(57)【要約】【課題】接着剤を用いることなく、補強糸層とゴム層との接着力が高く、シール性に優れたホースを提供する。【解決手段】ゴム層１，３と、補強糸層２との積層構造を有するホースであって、上記ゴム層１，３が、下記の（Ａ）〜（Ｄ）および（Ｅ）を用いて形成されているホース。（Ａ）エチレン−プロピレン−ジエン三元共重合体およびエチレン−プロピレン共重合体の少なくとも一方からなるゴム。（Ｂ）過酸化物加硫剤。（Ｃ）レゾルシノール系化合物。（Ｄ）メラミン樹脂。（Ｅ）エポキシ樹脂。【選択図】図１
2004044728.tif 000002
【特許請求の範囲】
【請求項１】
ゴム層と、補強糸層との積層構造を有するホースであって、上記ゴム層が、下記の（Ａ）〜（Ｄ）および（Ｅ）を用いて形成されていることを特徴とするホース。
（Ａ）エチレン−プロピレン−ジエン三元共重合体およびエチレン−プロピレン共重合体の少なくとも一方からなるゴム。
（Ｂ）過酸化物加硫剤。
（Ｃ）レゾルシノール系化合物。
（Ｄ）メラミン樹脂。
（Ｅ）エポキシ樹脂。
【請求項２】
上記（Ｅ）の配合割合が、上記（Ａ）１００重量部に対して、１〜２０重量部の範囲内に設定されている請求項１記載のホース。
【請求項３】
上記補強糸層がアラミド糸を用いて形成されている請求項１または２記載のホース。
【請求項４】
上記（Ｃ）と（Ｄ）との重量混合比が、（Ｃ）／（Ｄ）＝１／０．５〜１／２の範囲内に設定されている請求項１〜３のいずれか一項に記載のホース。
【請求項５】
上記（Ｃ）の配合割合が、上記（Ａ）１００重量部に対して、０．１〜１０重量部の範囲内に設定されている請求項１〜４のいずれか一項に記載のホース。
【発明の詳細な説明】
【０００１】
【発明の属する技術分野】
本発明は、ゴム層と、補強糸層との積層構造を有するホースに関するものであり、詳しくは自動車等の車両におけるエンジンとラジエーターとの接続に用いられるラジエーターホース，エンジンとヒーターコアとの接続に用いられるヒーターホース等のエンジン冷却系ホース、クーラー用冷媒輸送ホース、メタノール燃料ホース，水素燃料ホース等の燃料電池車用ホース、ガソリン燃料ホース等の自動車用ホースに関するものである。
【０００２】
【従来の技術】
従来より、自動車等の車両におけるエンジンとラジエーターとの接続に用いられるラジエーターホースや、エンジンとヒーターコアとの接続に用いられるヒーターホース等のエンジン冷却系ホースとしては、例えば、内側ゴム層の外周面に補強糸層が形成され、さらにその外周面に外側ゴム層が形成されてなる３層構造（内側ゴム層／補強糸層／外側ゴム層）のホースが用いられている。このような構成のホースは、例えば、内側ゴム層用材料を押出成型して内側ゴム層を形成し、その外周面にナイロン糸やアラミド糸等の補強糸を編み組みして補強糸層を形成した後、その表面に接着剤を塗布し、さらに外側ゴム層用材料を押出成型して外側ゴム層を形成し、これらを加硫することにより製造されている。なお、ホース各層の接着強度をより高めるために、上記内側ゴム層と補強糸層との界面にも、接着剤を塗布する場合もある。また、補強糸としては、接着剤にてディップ処理したディップ糸が用いられる場合もある。
【０００３】
【発明が解決しようとする課題】
しかしながら、上記従来のホースは、接着剤を用いて補強糸層とゴム層とを接着するため、接着剤の塗布むら等により、補強糸層とゴム層との接着力が不充分で、シール性に劣るという難点がある。また、接着剤の塗布工程が必要であるため、製造工程が複雑でコストも高くなるとともに、接着剤のポットライフの心配や濃度管理等が必要になり、安定生産性に劣るという難点もある。さらには、接着剤の希釈溶媒としてトルエン等の有機溶媒を使用するため、環境汚染等の問題もある。
【０００４】
本発明は、このような事情に鑑みなされたもので、特に接着剤を用いることなく、補強糸層とゴム層との接着力が高く、シール性に優れたホースの提供をその目的とする。
【０００５】
【課題を解決するための手段】
上記の目的を達成するために、本発明のホースは、ゴム層と、補強糸層との積層構造を有するホースであって、上記ゴム層が、下記の（Ａ）〜（Ｄ）および（Ｅ）を用いて形成されているという構成をとる。
（Ａ）エチレン−プロピレン−ジエン三元共重合体およびエチレン−プロピレン共重合体の少なくとも一方からなるゴム。
（Ｂ）過酸化物加硫剤。
（Ｃ）レゾルシノール系化合物。
（Ｄ）メラミン樹脂。
（Ｅ）エポキシ樹脂。
【０００６】
この発明者は、エチレン−プロピレン−ジエン三元共重合体（ＥＰＤＭ）等のゴム材に、特定の接着剤成分（レゾルシノール系化合物とメラミン樹脂）を練り込み、これらを過酸化物加硫剤を用いて加硫すると、接着剤を塗布することなく（接着剤レス）、ゴムと被着体との優れた接着力が得られることを見いだし、このようなゴム組成物についてすでに特許出願を行っている（特願２００１−１７５３６）。しかし、このゴム組成物について、さらに研究を重ねた結果、ゴム層と補強糸層との積層構造を有するホースにおいては、補強糸層、特にアラミド糸を用いてなる補強糸層との接着性が、場合によっては充分ではなく、補強糸の糸ずれによるホースの品質低下や接着力低下が生じる可能性があることを突き止めた。そこで、ゴム層と補強糸層との接着性に優れたホースを得るべく、鋭意研究を重ねた結果、エチレン−プロピレン−ジエン三元共重合体（ＥＰＤＭ）等のゴム材に、レゾルシノール系化合物およびメラミン樹脂とともに、エポキシ樹脂を練り込み、これらを過酸化物加硫剤を用いて加硫すると、特に接着剤を塗布することなく、ゴム層と補強糸層との接着力が向上し、シール性に優れたホースが得られることを見いだし、本発明に到達した。
【０００７】
この理由は、明らかではないが、以下のように推察される。すなわち、上記レゾルシノール系化合物は主に接着剤として作用するとともに、上記メラミン樹脂は主に接着助剤として作用し、上記レゾルシノール系化合物がメラミン樹脂からＣＨ２　Ｏを供与され、これが補強糸と共有結合等の化学的結合により、接着力が向上するものと思われる。例えば、下記の一般式（Ｃ）で表されるレゾルシノール系化合物が、メラミン樹脂からＣＨ２　Ｏを供与され、下記の一般式（Ｃ′）で表される構造となり、これが補強糸と共有結合等の化学的結合により強固に接着するものと思われる。なお、上記レゾルシノール系化合物の水酸基の一部は、補強糸と水素結合しており、この水素結合も接着効果の向上に補助的に関与しているものと思われる。さらに、上記レゾルシノール系化合物およびメラミン樹脂とともにエポキシ樹脂を用いると、ゴム材と補強糸との分子間力が上がり、補強糸との接着性が向上するものと思われる。
【０００８】
【化１】
2004044728.tif 000003
【０００９】
【化２】
2004044728.tif 000004
【００１０】
【発明の実施の形態】
つぎに、本発明の実施の形態を詳しく説明する。
【００１１】
本発明のホースは、特定のゴム層と、補強糸層との積層構造を有する２層以上の構造であれば、特に限定はなく、例えば、特定のゴム層（内側ゴム層）と補強糸層と特定のゴム層（外側ゴム層）とからなる３層構造（内側ゴム層／補強糸層／外側ゴム層）のホース等があげられる。
【００１２】
上記特定のゴム層は、特定のゴム（Ａ成分）と、過酸化物加硫剤（Ｂ成分）と、レゾルシノール系化合物（Ｃ成分）と、メラミン樹脂（Ｄ成分）と、エポキシ樹脂（Ｅ成分）とを用いて形成することができる。
【００１３】
上記特定のゴム（Ａ成分）としては、エチレン−プロピレン−ジエン三元共重合体（ＥＰＤＭ）およびエチレン−プロピレン共重合体（ＥＰＭ）の少なくとも一方が用いられる。上記ＥＰＤＭは、ゴム組成物の基材として用いられるものであれば特に限定するものではないが、ヨウ素価が６〜３０の範囲、エチレン比率が４８〜７０重量％の範囲のものが好ましく、特に好ましくはヨウ素価が１０〜２４の範囲、エチレン比率が５０〜６０重量％の範囲のものである。
【００１４】
上記ＥＰＤＭに含まれるジエン系モノマー（第３成分）としては、特に限定はないが、炭素数５〜２０のジエン系モノマーが好ましく、具体的には、１，４−ペンタジエン、１，４−ヘキサジエン、１，５−ヘキサジエン、２，５−ジメチル−１，５−ヘキサジエン、１，４−オクタジエン、１，４−シクロヘキサジエン、シクロオクタジエン、ジシクロペンタジエン（ＤＣＰ）、５−エチリデン−２−ノルボルネン（ＥＮＢ）、５−ブチリデン−２−ノルボルネン、２−メタリル−５−ノルボルネン、２−イソプロペニル−５−ノルボルネン等があげられる。これらジエン系モノマー（第３成分）のなかでも、ジシクロペンタジエン（ＤＣＰ）、５−エチリデン−２−ノルボルネン（ＥＮＢ）が好ましい。
【００１５】
上記特定のゴム（Ａ成分）とともに用いられる過酸化物加硫剤（Ｂ成分）としては、例えば、２，４−ジクロロベンゾイルペルオキシド、ベンゾイルペルオキシド、１，１−ジ−ｔ−ブチルペルオキシ−３，３，５−トリメチルシクロヘキサン、２，５−ジメチル−２，５−ジベンゾイルペルオキシヘキサン、ｎ−ブチル−４，４′−ジ−ｔ−ブチルペルオキシバレレート、ジクミルパーオキサイド、ｔ−ブチルペルオキシベンゾエート、ジ−ｔ−ブチルペルオキシ−ジイソプロピルベンゼン、ｔ−ブチルクミルパーオキサイド、２，５−ジメチル−２，５−ジ−ｔ−ブチルペルオキシヘキサン、ジ−ｔ−ブチルパーオキサイド、２，５−ジメチル−２，５−ジ−ｔ−ブチルペルオキシヘキシン−３等があげられる。これらは単独でもしくは２種以上併せて用いられる。これらのなかでも、臭気が問題ない点で、ジ−ｔ−ブチルペルオキシ−ジイソプロピルベンゼンが好適に用いられる。
【００１６】
上記過酸化物加硫剤（Ｂ成分）の配合割合は、上記特定のゴム（Ａ成分）１００重量部（以下「部」と略す）に対して、１．５〜２０部の範囲内が好ましい。すなわち、Ｂ成分が１．５部未満であると、架橋が不充分で、ホースの強度に劣り、逆にＢ成分が２０部を超えると、硬くなりすぎ、ホースの柔軟性に劣る傾向がみられるからである。
【００１７】
上記Ａ成分およびＢ成分とともに用いられるレゾルシノール系化合物（Ｃ成分）としては、主に接着剤として作用するものであれば特に限定はなく、例えば、変性レゾルシン・ホルムアルデヒド樹脂、レゾルシン、レゾルシン・ホルムアルデヒド（ＲＦ）樹脂等があげられる。これらは単独でもしくは２種以上併せて用いられる。これらのなかでも、蒸散性、吸湿性、ゴムとの相溶性の点で、変性レゾルシン・ホルムアルデヒド樹脂が好適に用いられる。
【００１８】
上記変性レゾルシン・ホルムアルデヒド樹脂としては、例えば、下記の一般式（１）〜（３）で表されるものがあげられる。このなかでも、下記の一般式（１）で表されるものが特に好ましい。
【００１９】
【化３】
2004044728.tif 000005
【００２０】
【化４】
2004044728.tif 000006
【００２１】
【化５】
2004044728.tif 000007
【００２２】
上記一般式（１）〜（３）において、ｎは０もしくは正数を示すが、好ましくはｎ＝０〜３である。
【００２３】
上記レゾルシノール系化合物（Ｃ成分）の配合割合は、上記特定のゴム（Ａ成分）１００部に対して、０．１〜１０部の範囲内が好ましく、特に好ましくは０．５〜５部の範囲内である。すなわち、Ｃ成分が０．１部未満であると、補強糸との接着性に劣り、逆にＣ成分が１０部を超えると、コストアップにつながるからである。
【００２４】
上記Ａ〜Ｃ成分とともに用いられるメラミン樹脂（Ｄ成分）としては、主に接着助剤として作用するものであれば特に限定はなく、例えば、ホルムアルデヒド・メラミン重合物のメチル化物、ヘキサメチレンテトラミン等があげられる。これらは単独でもしくは２種以上併せて用いられる。これらのなかでも、蒸散性、吸湿性、ゴムとの相溶性の点で、ホルムアルデヒド・メラミン重合物のメチル化物が好適に用いられる。
【００２５】
上記ホルムアルデヒド・メラミン重合物のメチル化物としては、例えば、下記の一般式（４）で表されるものが好適に用いられる。
【００２６】
【化６】
2004044728.tif 000008
【００２７】
上記一般式（４）において、ｎは正数を示すが、好ましくはｎ＝１〜３である。
【００２８】
上記メラミン樹脂（Ｄ成分）としては、上記一般式（４）で表される化合物の混合物が好ましく、ｎ＝１の化合物が４３〜４４重量％、ｎ＝２の化合物が２７〜３０重量％、ｎ＝３の化合物が２６〜３０重量％の混合物が特に好ましい。
【００２９】
また、上記レゾルシノール系化合物（Ｃ成分）と、メラミン樹脂（Ｄ成分）との配合比は、重量比で、Ｃ成分／Ｄ成分＝１／０．５〜１／２の範囲内が好ましく、特に好ましくはＣ成分／Ｄ成分＝１／０．７７〜１／１．５の範囲内である。すなわち、Ｄ成分の重量比が０．５未満であると、引張強さ（ＴＢ）や伸び（ＥＢ）等の常態物性が若干悪くなる傾向がみられ、逆にＤ成分の重量比が２を超えると、接着性が飽和し接着力が安定するため、それ以上Ｄ成分を増量しても、コストが高くなるだけで、コストに見合う接着性の向上効果は期待できないからである。
【００３０】
上記Ａ〜Ｄ成分とともに用いられるエポキシ樹脂（Ｅ成分）としては、特に限定はなく、例えば、グリシジルアミン型エポキシ樹脂、トリフェニルグリシジルメタン型エポキシ樹脂、テトラフェニルグリシジルメタン型エポキシ樹脂、アミノフェノール型エポキシ樹脂、ジアミドジフェニルメタン型エポキシ樹脂、フェノールノボラック型エポキシ樹脂、オルソクレゾール型エポキシ樹脂、ビスフェノールＡノボラック型エポキシ樹脂、グリシジルエーテル型エポキシ樹脂等があげられる。これらは単独でもしくは２種以上併せて用いられる。
【００３１】
上記エポキシ樹脂（Ｅ成分）の配合割合は、上記特定のゴム（Ａ成分）１００部に対して、１〜２０部の範囲内に設定することが好ましく、特に好ましくは３〜１０部の範囲内である。すなわち、上記エポキシ樹脂（Ｅ成分）が１部未満であると、特定のゴム層と補強糸層との接着性向上効果が乏しく、逆に２０部を超えると、耐熱性が悪くなったり、高温シール性が悪くなる傾向がみられるからである。
【００３２】
なお、上記特定のゴム層を形成するゴム層用材料としては、上記Ａ〜Ｅ成分に加えて、カーボンブラック、プロセスオイル等を配合することが好ましく、また、老化防止剤、加工助剤、架橋促進剤、白色充填剤、反応性モノマー、発泡剤等を必要に応じて適宜配合しても差し支えない。
【００３３】
上記補強糸層を形成する補強糸としては、特に限定はなく、例えば、アラミド（芳香族ポリアミド）糸、ナイロン６，ナイロン６６等のナイロン（ポリアミド）糸、レーヨン糸、ポリエステル糸等があげられる。これらは単独でもしくは２種以上併せて用いられる。これらのなかでも、耐熱性に優れる点で、アラミド糸が好適に用いられる。
【００３４】
上記補強糸の編み組み方法は、特に限定はなく、例えば、スパイラル編み、ブレード編み等があげられる。
【００３５】
つぎに、本発明のホースの製法について、図１に示すホースを用いて具体的に説明する。すなわち、まず、上記Ａ〜Ｅ成分および必要に応じてその他の成分を配合し、これらをロール、ニーダー、バンバリーミキサー等の混練機を用いて混練することにより、上記特定のゴム層を形成するゴム層用材料を調製する。そして、このゴム層用材料を押出成形した後、この表面に、接着剤を塗布することなしに（接着剤レスで）、直接、補強糸をスパイラル状に巻き付けて補強糸層２を形成する。ついで、この補強糸層２の外周面に、接着剤レスで、上記ゴム層用材料を押出成形した後、これらを所定の条件で加熱することにより、内側ゴム層１の外周面に補強糸層２が一体形成され、この補強糸層２の外周面に外側ゴム層３が一体形成されてなる３層構造（内側ゴム層１／補強糸層２／外側ゴム層３）のホース（図１参照）を得ることができる。
【００３６】
このようにして得られるホースの寸法は、特に限定されるものではなく、外径は、通常、８〜５０ｍｍ程度であり、ホースの総厚み（ホース壁厚）は、通常、１．８〜６ｍｍ程度である。また、ホースを構成する各層の厚みも、各層の目的とする機能が充分に達成され得るような範囲内であれば特に限定はなく、例えば、内側ゴム層１の厚みは、通常、１〜４ｍｍ程度であり、外側ゴム層３の厚みは、通常、０．８〜２ｍｍ程度である。
【００３７】
なお、本発明においては、上記内側ゴム層１および外側ゴム層３は、必ずしも上記Ａ〜Ｅ成分を用いて形成されてなる特定のゴム層で構成する必要はなく、上記内側ゴム層１および外側ゴム層３のいずれか一方を、上記Ａ〜Ｅ成分以外の汎用のゴム材料を用いてなる汎用ゴム層とすることも可能である。
【００３８】
また、本発明のホースは、図１に示すような、３層構造（内側ゴム層１／補強糸層２／外側ゴム層３）に限定されるものではなく、先に述べたように、特定のゴム層と、補強糸層との積層構造を有する２層以上の構造であれば、特に限定されるものではない。
【００３９】
このようにして得られた本発明のホースの用途は、特に限定はないが、自動車等の車両におけるエンジンとラジエーターとの接続に用いられるラジエーターホース，エンジンとヒーターコアとの接続に用いられるヒーターホース等のエンジン冷却系ホース、クーラー用冷媒輸送ホース、メタノール燃料ホース，水素燃料ホース等の燃料電池車用ホース、ガソリン燃料ホース等の自動車用ホースとして好適に用いることができる。なお、ＥＰＤＭもしくはＥＰＭは耐ガソリン性に劣るため、本発明のホースをガソリン燃料ホースとして用いる場合は、上記特定のゴム層は、ガソリンと直接することがないように、内層以外の構成層（例えば、外層）として用いることが望ましい。
【００４０】
つぎに、実施例について比較例と併せて説明する。
【００４１】
まず、実施例および比較例に先立ち、下記に示す材料を準備した。
【００４２】
〔ＥＰＤＭ（Ａ成分）〕
住友化学工業社製、エスプレン５０１Ａ〔ヨウ素価：１２、エチレン比率：５０重量％、ムーニー粘度（ＭＬ１＋４　１００℃）：４３〕
【００４３】
〔ＥＰＭ（Ａ成分）〕
住友化学工業社製、エスプレン２０１
【００４４】
〔過酸化物加硫剤（Ｂ成分）〕
ジ−ｔ−ブチルペルオキシ−ジイソプロピルベンゼン（日本油脂社製、ペロキシモンＦ−４０）
【００４５】
〔レゾルシノール系化合物（Ｃ成分）〕
前記一般式（１）で表される変性レゾルシン・ホルムアルデヒド樹脂（住友化学工業社製、スミカノール６２０）
【００４６】
〔メラミン樹脂（Ｄ成分）〕
ホルムアルデヒド・メラミン重合物のメチル化物（住友化学工業社製、スミカノール５０７Ａ）
【００４７】
〔エポキシ樹脂（Ｅ成分）〕
ビスフェノールＡ型エポキシ樹脂（油化シェルエポキシ社製、エピコート８２８）
【００４８】
〔カーボンブラック〕
東海カーボン社製、シーストＳＯ
【００４９】
〔プロセスオイル〕
出光興産社製、ダイアナプロセスＰＷ−３８０
【００５０】
〔加硫促進剤▲１▼〕
テトラメチルチウラムジスルフィド（三新化学社製、サンセラーＴＴ）
【００５１】
〔加硫促進剤▲２▼〕
ジメチルジチオカルバミン酸亜鉛（三新化学社製、サンセラーＰＺ）
【００５２】
〔加硫促進剤▲３▼〕
メルカプトベンゾチアゾール（三新化学社製、サンセラーＭ）
【００５３】
〔加硫剤〕
硫黄
【００５４】
【実施例１】
まず、後記の表１に示す各成分を同表に示す割合で配合し、ロールを用いて混練して、ゴム層用材料を調製した。そして、このゴム層用材料を押出成形した後、この表面に編組機を用いて、補強糸（アラミド糸）をスパイラル状に巻き付けて補強糸層を形成した。ついで、この補強糸層の外周面に、上記ゴム層用材料を押出成形した後、これらを１６０℃で４５分間加熱することにより、内側ゴム層（厚み２ｍｍ）の外周面に補強糸層が一体形成され、さらにこの補強糸層の外周面に外側ゴム層（厚み２ｍｍ）が一体形成されてなるホース（内径：２７ｍｍ）を作製した。
【００５５】
【実施例２〜６】
後記の表１に示す各成分を同表に示す割合で配合し、ロールを用いて混練して、ゴム層用材料を調製した。そして、このゴム層用材料を用いて、実施例１と同様にして、ホースを作製した。なお、実施例６については、補強糸（アラミド糸）に代えて、補強糸（ナイロン糸：ナイロン６６）を用いた。
【００５６】
【比較例１】
レゾルシノール系化合物、メラミン樹脂およびエポキシ樹脂をいずれも配合しない以外は、実施例１と同様にして、ゴム層用材料を調製した。そして、このゴム層用材料を用いて、実施例１と同様にして、ホースを作製した。
【００５７】
【比較例２】
補強糸層と外側ゴム層との界面に接着剤（ＥＰＤＭゴム系接着剤）を塗布する以外は、比較例１と同様にして、ホースを作製した。
【００５８】
【比較例３，４】
後記の表２に示す各成分を同表に示す割合で配合し、ロールを用いて混練して、ゴム層用材料を調製した。そして、このゴム層用材料を用いて、実施例１と同様にして、ホースを作製した。
【００５９】
このようにして得られた実施例品および比較例品のホースを用いて、下記の基準に従い、各特性の評価を行った。これらの結果を、後記の表１および表２に併せて示した。
【００６０】
〔引張強さ（ＴＢ）、伸び（ＥＢ）〕
上記ゴム層用材料を１６０℃で４５分間プレス加硫して、厚み２ｍｍの加硫ゴムシートを作製した。ついで、ＪＩＳ　５号ダンベルを打ち抜き、ＪＩＳ　　Ｋ　６２５１に準じて、引張強さ（ＴＢ）および伸び（ＥＢ）を評価した。なお、引張強さ（ＴＢ）および伸び（ＥＢ）については、値が大きい程良好である。
【００６１】
〔接着性〕
上記各ホースから、補強糸層とゴム層（外側ゴム層）の積層構造を切り出し、これを引張試験機（ＪＩＳ　Ｂ　７７２１）に取り付けて、ゴム層側を固定して補強糸層側を毎分５０ｍｍの速度で引張り、接着力（ｋｇ／２５ｍｍ）を測定した。また、その際に補強糸層とゴム層との剥離状態も目視により観察し、ゴム層が破壊したものを○、補強糸層とゴム層の界面が剥離したものを×として評価した。
【００６２】
〔シール性〕
上記各ホースの両端に金属製口金を取り付けた後、ホース内に冷却水（ＬＬＣ）を充填した。そして、ホースの片端より、０．２ＭＰａの圧力をホース内の冷却水に加えた際の、冷却水の洩れの状況を目視観察した。評価は、冷却水の洩れ等の異常がないものを○、口金部に冷却水のにじみがあるものを△、冷却水の洩れがあるものを×とした。
【００６３】
【表１】
2004044728.tif 000009
【００６４】
【表２】
2004044728.tif 000010
【００６５】
上記結果より、実施例品のホースは、ゴム層破壊が生じることから、接着力が極めて高く、シール性に優れていることがわかる。また、実施例品のゴム層の引張強さ（ＴＢ）および伸び（ＥＢ）は、接着剤成分（レゾルシノール系化合物、メラミン樹脂、エポキシ樹脂）を配合していない比較例１品のゴム層の物性〔引張強さ（ＴＢ）および伸び（ＥＢ）〕と略同等であることから、接着剤成分を配合してもゴム本来の物性を損なわないことがわかる。
【００６６】
これに対して、比較例１品のホースのゴム層は、接着剤成分（レゾルシノール系化合物、メラミン樹脂、エポキシ樹脂）を含有しないため、接着力が極めて低く、シール性に劣ることがわかる。比較例２品は、補強糸層とゴム層（外側ゴム層）との界面に接着剤を塗布しているが、実施例品に比べて、接着力が低く、界面剥離が生じ、シール性に劣ることがわかる。比較例３品のホースのゴム層は、過酸化物加硫剤ではなく硫黄系加硫剤を用いているため、接着力が低く、界面剥離が生じ、シール性に劣ることがわかる。この理由は、硫黄系加硫剤は過酸化物加硫剤に比べて加硫速度が速く、補強糸層と接着する前にゴム層自身が加硫するため、接着力に劣るものと推測される。比較例４品のホースのゴム層は、レゾルシノール系化合物およびメラミン樹脂を用いているが、エポキシ樹脂を用いていないため、補強糸層との接着力がやや劣り、シール性能もやや劣ることがわかる。
【００６７】
【発明の効果】
以上のように、本発明のホースは、エチレン−プロピレン−ジエン三元共重合体（ＥＰＤＭ）等のゴム材に、レゾルシノール系化合物およびメラミン樹脂とともに、エポキシ樹脂を練り込み、これらを過酸化物加硫剤を用いて加硫しているため、特に接着剤を塗布することなく、ゴム層と補強糸層との接着性を向上させることができる。その結果、補強糸層の糸ずれが生じにくく、ホースの外径変化率が小さくなるため、パイプ等の接続部での隙間がなくなり、シール性が格段に向上するという優れた効果を奏する。
【００６８】
また、本発明のホースは、接着剤の塗布工程を不要とすることが可能であるため、接着剤のポットライフの心配や濃度管理等も不要となり、安定生産性に優れるとともに、接着剤の希釈溶媒である有機溶媒を使用することもなく、環境汚染等の問題も生じない。さらに、従来の硫黄加硫系ではなく、過酸化物加硫剤を用いて加硫するものであるため、酸化亜鉛の配合を不要化（亜鉛フリー化）することができ、ホース目詰まりやシール部での液洩れ等のホース不具合を解消することができる。
【００６９】
また、上記エポキシ樹脂の特定のゴムに対する配合割合を、所定の範囲内に設定すると、特定のゴム層と補強糸層との接着力がさらに向上する。
【００７０】
そして、上記アラミド糸を用いて補強糸層を形成すると、ホースの耐熱性が向上する。
【００７１】
なお、上記レゾルシノール系化合物とメラミン樹脂との配合比を、所定の範囲に設定すると、特定のゴム層と補強糸層との接着力がさらに向上する。そして、上記レゾルシノール系化合物の特定のゴムに対する配合割合を所定の範囲に設定すると、特定のゴム層と補強糸層との接着力がさらに向上する。
【図面の簡単な説明】
【図１】本発明のホースの一例を示す斜視図である。
【符号の説明】
１　内側ゴム層
２　補強糸層
３　外側ゴム層
【図１】
2004044728.tif 000011